Сырьевая смесь для изготовления силикатного кирпича
CRUDE MIXTURE FOR MAKING SILICATE BRICKS

Изобретение относится к производству строительных материалов.
Известна сырьевая смесь для изготовления силикатного кирпича, содержащая, мас.%: известь 6,0-8,0; кальцито-волластонитовая руда 10,0-20,0; песок кварцевый - остальное [1].
Задача изобретения состоит в повышении морозостойкости силикатного кирпича.
Технический результат достигается тем, что в сырьевой смеси для изготовления силикатного кирпича, включающей известь, кальцито-волластонитовую руду, песок кварцевый, компоненты находятся при следующем соотношении, мас.%: известь 6,0-8,0; размолотая до остатка не более 10% на сите №014 кальцито-волластонитовая руда 4,0-6,0; размолотый до остатка не более 10% на сите №008 песок кварцевый 6,0-8,0; песок кварцевый - остальное.
В таблице приведены составы сырьевой смеси для изготовления силикатного кирпича.
Ниже приведен пример получения силикатного кирпича.
Компоненты дозируют в требуемых количествах. Размолотую до остатка не более 10% на сите №014 кальцито-волластонитовую руду, размолотый до остатка не более 10% на сите №008 песок кварцевый и песок кварцевый (для строительных работ) смешивают с молотой (до остатка не более 10% на сите №008) негашеной известью, добавляют воду и выдерживают до полного гашения извести. Из полученной сырьевой смеси формуют кирпич, который подвергают автоклавной обработке в атмосфере насыщенного пара при давлении 0,9-1,1 МПа и температуре 175-180°С в течение 12-16 ч.
Источники информации
1. SU 577189, 1977.